(57)【要約】  本発明は、特に婦人衣料として着用時の蒸れ感を軽減することによる快適性を提供すると共に、透け感が少なく、マットな見た目とサラッとした肌触りを有するポリアミドマルチフィラメント繊維を少なくとも一部に用いてなる衣料用織編物、およびその衣料用織編物を用いてなる婦人衣服衣料を提供する。  本発明の織編物は、ポリアミドに対し、ポリビニルピロリドンを３．０〜７．０質量％と酸化チタンを１．０〜５．０質量％含有しせしめてなるポリアミドマルチフィラメント繊維であって、断面形状が丸型断面形状のフィラメント繊維Ａと２つ以上の凹部を有する断面形状でローバル度（ＬＢ）が５〜５０％のフィラメント繊維Ｂからなり、前記フィラメント繊維Ａと前記フィラメント繊維Ｂの割合が質量比率３０：７０〜７０：３０の範囲であり、かつ仮撚加工が施された捲縮率が１５％以下のポリアミドマルチフィラメント繊維を少なくとも一部に使用してなる織編物である。
2016117177.tif 000002
【特許請求の範囲】
【請求項１】
ポリアミドに対し、ポリビニルピロリドンを３．０〜７．０質量％と酸化チタンを１．０〜５．０質量％含有しせしめてなるポリアミドマルチフィラメント繊維であって、断面形状が丸型断面形状のフィラメント繊維Ａと２つ以上の凹部を有する断面形状でローバル度（ＬＢ）が５〜５０％のフィラメント繊維Ｂからなり、前記フィラメント繊維Ａと前記フィラメント繊維Ｂの割合が質量比率で３０：７０〜７０：３０の範囲であり、かつ仮撚加工が施された捲縮率が１５％以下のポリアミドマルチフィラメント繊維を少なくとも一部に使用してなる織編物。
【請求項２】
ポリアミドマルチフィラメント繊維の総繊度が５０〜１５０デシテックスであり、単繊維繊度が２．０〜４．０デシテックスである請求項１記載の織編物。
【請求項３】
防透性が９０％以上である請求項１または２記載の織編物。
【請求項４】
摩擦変動係数ＭＭＤが０．０１〜０．０５である請求項１〜３のいずれかに記載の織編物。
【請求項５】
請求項１〜４のいずれかに記載の織編物を用いてなる婦人服用衣料。
【発明の詳細な説明】
【技術分野】
【０００１】  本発明は、衣料用として好適に用いられる織編物に関するものである。更に詳しくは、本発明は、特に婦人衣料として着用時の快適性を提供し、透け感が少なく、マットな見た目とサラッとした肌触りを有する衣料用として好適に用いられる織編物、およびその織編物を用いてなる婦人服衣料に関するものである。
【背景技術】
【０００２】  合成繊維の一つであるポリアミドフィラメント繊維は、高強度、耐摩耗性、ソフト性および染色鮮明性などの優れた特徴を持っているため、インナーウェア、レッグウェア、スポーツウェアおよびカジュアルウェアなどの幅広い衣料用途に好まれて用いられてきている。【０００３】  しかるに、近年の消費者ニーズは、着用しても透け感が少なく、汗をかいても蒸れ感が少ないなどの着用快適性や、衣料ファッションとして光の干渉による輝き、いわゆる外観の光沢感が少ないマットな見た目やサラッとした肌触りなどの差別化を求めてきており、それに対応して単繊維の細繊度化、多フィラメント化および横断面に複数の凹部を設けるなど、いわゆるマルチローバルによる異形化や原糸に特徴のある膨らみをもたせ、風合いの差別化などが求められてきている。【０００４】  従来、ポリアミドフィラメント繊維に酸化チタンを添加したいわゆるフルダル繊維は以前から用いられており、不透明性やソフトな風合い、清涼感およびドレープ感に加え、接触冷感性を付与しているが、ポリアミドフィラメント繊維の延伸糸では、見た目に光沢感が残り膨らみに劣るものであった（特許文献１参照。）。【０００５】  さらに、着用快適性を付与するために、ポリアミドフィラメント繊維にポリビニルピロリドンを含有させることにより、吸湿性を向上させた繊維が提示されているが、触れた際に冷たく感じ、春夏向けとしては好適であるが年中を通じて着用することは難しかった（特許文献２〜４参照。）。【０００６】  一方、ポリアミドフィラメントの糸断面形状に凹凸をつけることにより、マイルドな光沢とさせることが知られているが、触ったときの肌触りがザラザラすることが課題であった（特許文献５参照。）。【０００７】  さらに、セルロース繊維との複合により、べたつき感の緩和やなめらかな肌触りを付与しているが、ポリアミドフィラメント繊維とセルロース繊維と複合せずにべたつき感を抑えることや、サラッとした肌触りを発現することは困難であり、さらに透け感が高くなることが課題であった（特許文献６参照。）。
【先行技術文献】
【特許文献】
【０００８】
【特許文献１】日本特開２０１４−０７０２９７号公報
【特許文献２】日本特許第３７１６５１７号公報
【特許文献３】日本特許第３９８２０５１号公報
【特許文献４】日本特許第４１８６６２９号公報
【特許文献５】日本特許第５２０６６４０号公報
【特許文献６】日本特開２０１０−２２９５６８号公報
【発明の概要】
【発明が解決しようとする課題】
【０００９】  そこで本発明の目的は、上記のように、従来技術では得ることができなかった、ポリアミドマルチフィラメント繊維を少なくとも一部に用いた織編物であって、特に婦人衣料として着用時の快適性を提供し、透け感が少なく、マットな見た目とサラッとした肌触りを有する衣料用途に好適な織編物、およびその織編物を用いた婦人服衣料を提供することにある。
【課題を解決するための手段】
【００１０】  本発明は、上記の課題を解決せんとするものであって、本発明の織編物は、ポリアミドに対し、ポリビニルピロリドンを３．０〜７．０質量％と酸化チタンを１．０〜５．０質量％含有しせしめてなるポリアミドマルチフィラメント繊維であって、断面形状が丸型断面形状のフィラメント繊維Ａと２つ以上の凹部を有する断面形状でローバル度（ＬＢ）が５〜５０％のフィラメント繊維Ｂからなり、前記のフィラメント繊維Ａと前記のフィラメント繊維Ｂの割合が質量比率で３０：７０〜７０：３０の範囲であり、かつ仮撚加工が施された捲縮率が１５％以下のポリアミドマルチフィラメント繊維を少なくとも一部に使用してなる織編物である。【００１１】  本発明の織編物の好ましい態様によれば、前記のポリアミドマルチフィラメント繊維の総繊度は５０〜１５０デシテックスであり、単繊維繊度は２．０〜４．０デシテックスである。【００１２】  本発明の織編物の好ましい態様によれば、前記のポリアミドマルチフィラメント繊維を少なくとも一部に使用してなる織編物の防透性は９０％以上であり、摩擦変動係数ＭＭＤは０．０１〜０．０５である。【００１３】  本発明においては、前記のポリアミドマルチフィラメント繊維を少なくとも一部に使用した織編物を用いて、シャツ、ジャケット、ボトムおよび肌着などの婦人服用衣料を製造することができる。
【発明の効果】
【００１４】  本発明によれば、特に婦人衣料として着用時の快適性を提供し、透け感が少なく、マットな見た目とサラッとした肌触りを有する衣料用として好適に用いられる織編物、およびその織編物を用いた婦人服衣料を得ることができる。また、外観の審美性だけでなく、フィラメント間との微細な空隙の毛細管現象による吸水性、速乾性および吸湿性等の着用時に必要な機能性にも優れており、特に肌に直接触れるシャツ、ボトムおよび肌着に適している。
【図面の簡単な説明】
【００１５】
【図１】図１は、本発明の実施例１で得られたポリアミドマルチフィラメント繊維の繊維束の断面形状を示す図面代用写真である。
【図２】図２は、本発明の実施例１で得られた仮撚加工を施してなるポリアミドマルチフィラメント繊維を、少なくとも一部に用いてなる織物の断面形状を示す図面代用写真である。
【図３】図３は、ローバル度の測定方法を説明するための概略断面図である。
【発明を実施するための形態】
【００１６】  次に、本発明の織編物について、更に詳細に説明する。
【００１７】  本発明の織編物は、ポリアミドに対し、ポリビニルピロリドンを３．０〜７．０質量％と酸化チタンを１．０〜５．０質量％含有しせしめてなるポリアミドマルチフィラメント繊維であって、断面形状が丸型断面形状のフィラメント繊維Ａと２つ以上の凹部を有する断面形状でローバル度（ＬＢ）が５〜５０％のフィラメント繊維Ｂからなり、前記のフィラメント繊維Ａと前記のフィラメント繊維Ｂの割合が質量比率で３０：７０〜７０：３０の範囲であり、かつ仮撚加工が施された捲縮率が１５％以下のポリアミドマルチフィラメント繊維を少なくとも一部に使用してなる織編物である。
【００１８】  本発明におけるポリアミドマルチフィラメント繊維は、いわゆる炭化水素基が主鎖にアミド結合を介して連結された高分子量体からなるポリアミド樹脂からなるポリアミドマルチフィラメント繊維であって、ポリアミド樹脂としては、主としてポリアミド６、ポリアミド５６、ポリアミド６６およびポリアミド６１０からなる群から選ばれた少なくとも１種からなるポリアミド樹脂が好ましく用いられる。ここで言う「主として」とは、ポリアミド６、ポリアミド５６およびポリアミド６６を構成するモノマー単位が８０モル％以上であることを言い、これらのモノマー単位は更に好ましくは９０モル％以上である。その他の成分としては、例えば、ポリアミド１１、ポリアミド１２、ポリアミド５１０、ポリアミド６１２、ポリアミド６Ｉ、ポリアミド６Ｔおよびポリアミド９Ｔ等を構成するモノマーであるアミノカルボン酸、ジカルボン酸およびジアミン等の単位が挙げられる。
【００１９】  また、ポリアミドの重合度は、ポリアミドフィラメント繊維、その加工品の要求特性およびそれらを安定して得るために、適当な範囲より適宜選択することができるが、好ましくは９８％硫酸相対粘度で２．２〜３．５であり、更に好ましくは２．４〜３．３である。
【００２０】  本発明において、ポリビニルピロリドンの含有量は、所望の高吸湿特性を繊維に付与するために、ポリアミドに対し３．０〜７．０質量％となるポリビニルピロリドンを含有することが必要である。ポリビニルピロリドンの含有率が３．０質量％未満と少なすぎると十分な吸湿性が得られず、着用した際の蒸れ感が高まり不快になる。また、ポリビニルピロリドンの含有量が７．０質量％を超える程多くなるとべたつき感が発現し、感触不良となり、しかも、製糸性が不良となって安定して生産することができなくなる。
【００２１】  また、本発明におけるポリアミドマルチフィラメント繊維に含有させるポリビニルピロリドンとしては、ポリビニルピロリドン中に含まれるビニルピロリドン含有率をポリビニルピロリドンに対して０．１質量％以下とすることがとすることが好ましく、さらに好ましくは０．０５質量％以下である。このビニルピロリドン含有率が好ましい範囲にある場合には、未染色状態でのイエローインデックスを１０以下とすることができ、衣料用として好適な色調のくすみのない繊維が得られる。ビニルピロリドン含有率が０．１質量以下のポリビニルピロリドンは、重合時に溶媒としてイソプロピルアルコールを用いることにより得られる。また、その際に、重合開始剤として過酸化水素系の触媒を用いないことで、ビニルピロリドンの発生を抑制できるため、重合開始剤として過酸化水素系の触媒を用いないことが好ましい。
【００２２】  また、本発明において、ポリアミドマルチフィラメント繊維中に含有される酸化チタンの含有量は、１．０〜５．０質量％であることが重要となる。酸化チタンの含有量は、好ましくは１．０〜３．０質量％であり、更に好ましくは１．０〜２．０質量％である。酸化チタンの含有量が１．０質量％未満の場合は、熱可塑性繊維の熱伝導率を十分に高めることができず、サラッとした触感を得ることができず、さらに防透性が低下する。また、酸化チタンの含有率が５．０質量％を超える場合は、紡糸時の糸切れが増加し、繊維強度低下して毛羽増加等の品質問題等が発生する。さらに、ざらつき感が大きくなり、サラッとしたタッチとはほど遠くなる。
【００２３】  酸化チタンとしては、一般的に白色顔料として用いられている不活性のものが好ましく、紡糸時のフィルター詰まりによる濾圧上昇を防ぐために平均粒径１μｍ以下の酸化チタンが好ましく用いられる。酸化チタンは、繊維の横断面方向および長手方向に実質的に均一に分散していることが必要である。酸化チタンが均一に分散した単一繊維とすることにより、複合紡糸ではなしえなかった汎用性と生産性の向上が実現できる。また、適度に酸化チタンが繊維表面に露出することにより、ソフト性と清涼感が発現される。酸化チタンの分散性は、繊維の横断面および側面を光学顕微鏡で観察することにより確認することができる。
【００２４】  本発明で用いられるポリアミドマルチフィラメント繊維は、断面形状を異にする少なくとも二種のフィラメント繊維で構成されている。本発明で用いられるポリアミドマルチフィラメント繊維を構成するフィラメント単繊維は、その断面形状が少なくとも1種類が丸断面糸形状のフィラメント繊維Ａで、それ以外の繊維の断面形状が２つ以上の凹部を有する形状で、２つ以上の凹部を有する異形単糸１０本を選定し、各単糸内にある全ての凹部の凹度：ローバル度（ＬＢ）がそれぞれ５〜５０％からなるフィラメント繊維Ｂであることが必要である。ローバル度（ＬＢ）は、好ましくは１０〜４０％の範囲であり、さらに好ましくは２０〜３０％の範囲である。ローバル度（ＬＢ）を５〜５０％とすることによって、フィラメント同士の間に毛細管が多く形成され、毛細管現象により吸水性が高められると共に、速やかな拡散と発散により乾燥がより速くなる。ローバル度（ＬＢ）が５０％を超えると、製糸工程での糸切れや織編物にした際にスジや濃淡ムラが発生し、また逆に５％未満の場合には織編物にした際の吸水性や速乾性などの機能性が劣り、着用時の快適性が得られない。
【００２５】  本発明で用いられるポリアミドマルチフィラメント繊維を構成するフィラメント単繊維の断面形状は、前述のとおり断面形状が少なくとも１種類が丸断面形状のフィラメント繊維Ａで、それ以外の繊維の断面形状が２つ以上の凹部を有する断面形状でローバル度（ＬＢ）が５〜５０％のフィラメント繊維Ｂからなり、その割合が質量比率で３０：７０〜７０：３０で構成されることが、着用時の快適性の指標である吸湿速度や吸水性を向上に重要である。本発明では、２つ以上の凹部を有する断面形状の繊維によるタッチによるザラつき感の発現と、丸型断面形状の繊維によるタッチによる滑らかさを融合させることにより、新しいサラッとした肌触りを実現することができる。ポリアミドマルチフィラメント繊維は、丸断面形状の繊維と、それ以外の断面形状が２つ以上の凹部を有する断面形状の繊維の質量比率が好ましくは４０：６０〜６０：４０であり、更に好ましくは５０：５０である。丸型断面形状の繊維とそれ以外の断面形状が２つ以上の凹部を有する繊維の質量比率が３０未満または７０超過となると、断面形状が２つ以上の凹部を有する繊維の比率が増え、ざらつき感が大きくなる。丸型断面形状の繊維とそれ以外の断面形状が２つ以上の凹部を有する繊維の質量比率が７０超過または３０未満となると、丸型断面形状の繊維の質量比率が増え、滑りが大きくなり、可視光の反射角度が正反射することにより光沢感が増し、マットな見た目が発現しない。
【００２６】  ここでいう「丸型断面形状」とは、真円、楕円、レンズおよび正方・直方形などの文字通り凹部を有しない形状をいうが、より好ましい形状としては真円型である。ここで、真円型とは厳密に真円である必要はなく、例えば通常の丸孔の吐出孔から紡出して得られるような繊維断面に代表されるような形状等のいわゆる丸断面形状のものである。
【００２７】  また、ここでいう「断面形状が２つ以上の凹部を有する繊維」であるが、２つ以上の凹部を有するいわゆるマルチローバルであることをいう。凹部がない場合や凹部が１つの場合は、マルチフィラメントの単糸間に十分な空隙を得ることができないため、織編物にした際の吸水性などの機能面で劣ることとなる。より好ましい断面形状が２つ以上の凹部を有する繊維断面形状としては、３〜８つの凹部と同数の凸部を有し、凸部がそれぞれ等角度間隔の放射線状に突起した異形断面形状であり、織編物にした際に吸水性に併せてマイルドな光沢感を得られる。さらに好ましくは３〜６つの凹部と同数の凸部を有し、凸部それぞれ等角度間隔の放射状に突起した異形断面であることが望ましい態様である。
【００２８】  本発明において、ポリアミドマルチフィラメント繊維に施す仮撚加工とは、熱可塑性繊維に一旦撚りを掛けた糸に熱を加え、また撚りを戻す工程を連続で行う加工のことである。仮撚加工を行うことにより、繊維に微細な捲縮を付与することができ嵩高性を付与することができ、光沢感についても抑制することができる。仮撚加工は、ウーリー（１ヒーター）でも良く、ブレリア（２ヒーター）も用いることができるが、捲縮率を高くし過ぎなくすることがここでは重要である。
【００２９】  本発明において、仮撚加工を施されたポリアミドマルチフィラメント繊維の捲縮率は、１５％以下であることが必要である。捲縮率は、好ましくは１２％以下であり、更に好ましくは１０％以下である。捲縮率が１５％以下の場合、仮撚加工時に異形断面形状が崩れず適度な捲縮となり、サラッとした風合いを発現するが、捲縮率が１５％を超える場合、仮撚加工にて異形断面形状が崩れ、ざらつき感が発現してしまい、さらに捲縮が大きくなることにより、ふかつき感がでる。捲縮率の下限は好ましくは３％であり、より好ましくは５％である。捲縮率を小さくしすぎると、仮撚加工糸の微細な捲縮が乏しくなり、織編物とした際の膨らみがなくなるとともに、可視光が正反射する割合が増加して光沢感が発現しやすくなる。
【００３０】  本発明で用いられるポリアミドマルチフィラメント繊維の総繊度は、５０〜１５０デシテックスであることが好ましい。総繊度は、更に好ましくは５０〜１２０デシテックスである。ポリアミドマルチフィラメント繊維の総繊度が５０デシテックス未満となると、織編物とした際の生地厚みが薄くなりに伴い、防透性が低くなりマットな見た目とならないことがある。また、ポリアミドマルチフィラメント繊維の総繊度が１５０デシテックスより大きくなると、織編物とした際の生地厚みが増し、着用時の着心地が悪くなるとともにサラッとした肌触りとならないことがある。
【００３１】  また、本発明で用いられるポリアミドマルチフィラメント繊維の単繊維繊度は、２．０〜４．０デシテックスであることが好ましい。単繊維繊度は、更に好ましくは２．５〜３．５デシテックスである。ポリアミドマルチフィラメント繊維の単繊維繊度が２．０デシテックス未満となると、織編物にした際にソフト感が増し、特徴であるサラッとした感触が低下する傾向がある。また、ポリアミドマルチフィラメント繊維の単繊維繊度が４．０デシテックスより大きくなると、織編物にした際のハリコシ感が高くなり、着用時の着心地が悪くなる傾向がある。
【００３２】  本発明で用いられるポリアミドマルチフィラメント繊維を少なくとも一部に使用してなる織編物の防透性は、９０％以上となることが好ましい態様である。防透性は、更に好ましくは９５％以上である。ポリアミドマルチフィラメント繊維を少なくとも一部に使用した織編物の防透性が９０％未満となると、着用した際に重ね着した衣服が透けて見えやすくなる。
【００３３】  本発明で用いられるポリアミドマルチフィラメント繊維を少なくとも一部に使用してなる織編物の摩擦変動係数ＭＭＤは、０．０１〜０．０５であることが好ましい。摩擦変動係数ＭＭＤが０．０１未満となると、滑らかになりすぎてサラッとした特徴を得られない傾向がある。摩擦変動係数ＭＭＤが０．０５以上となると、ザラつきすぎてサラッとした特徴を得られない傾向がある。摩擦変動係数ＭＭＤは、凹凸感の適した組織等の織編物設計や潰し加工および生地の密度等の加工設計で制御することができる。
【００３４】  本発明で用いられるポリアミドマルチフィラメント繊維の１糸条に含まれるフィラメント数は、１０〜８０であることが好ましい。フィラメント数は、より好ましくは１５〜６０であり、更に好ましくは２０〜４０である。ポリアミドマルチフィラメント繊維の１糸条に含まれるフィラメント数が１０未満となると、織編物とした際のハリコシ感が高くなり、着用時の着心地が悪くなる傾向がある。また、ポリアミドマルチフィラメント繊維の１糸条に含まれるフィラメント数が８０より大きくなると、織編物にした際にソフト感が増し、特徴であるサラッとした感触が低下する傾向がある。
【００３５】  本発明における織編物の構成は、ここで述べたポリアミドマルチフィラメント繊維が少なくとも一部に用いられることが必要である。本発明において、本発明で用いられるポリアミドマルチフィラメント繊維は、好ましくは織編物に対し２０質量％以上であり、更に好ましくは５０％以上である。
【００３６】  本発明の織編物には、他種の繊維を混入させることができる。本発明において、本発明で用いられるポリアミドマルチフィラメント繊維以外に混用することができる繊維としては、ウール繊維、セルロース系繊維、ポリエステル繊維、動物蛋白繊維、ポリウレタン繊維およびアセテート繊維などが挙げられる。
【００３７】  本発明で用いられるポリアミドマルチフィラメント繊維の織編物への使い方としては、２本合撚することができ、３本合撚することもでき、ポリウレタン繊維に本発明で用いられるポリアミドマルチフィラメント繊維をカバリングすることによって、ストレッチ性を発現させることもできる。
【００３８】  ポリアミドマルチフィラメント繊維の織物として使い方には特に制限はなく、織物のタテ糸に使用することも、ヨコ糸に使用することもできる。織物組織としては、平、ツイル、サテンおよびオックスなど特に制限はないが、表面に凹凸をつけすぎないことが重要である。ポリアミドマルチフィラメント繊維の編物の使い方にも特に制限はなく、他繊維と交編し合撚することもできる。また、編物としては、経編および丸編のどちらでもよく、編物組織としては、ハーフ、デンビー、ポンチ、天竺、フライスおよびスムースなど特に制限はないが、表面に凹凸をつけすぎないことが重要である。
【００３９】  このようにして得られた本発明の織編物は、例えば、シャツ、ジャケット、ボトムおよび肌着などから選ばれる婦人服用衣料として好適に用いることができる。また、外観の審美性だけでなく、フィラメント間との微細な空隙の毛細管現象による吸水性、速乾性および吸湿性等の着用時に必要な機能性にも優れており、特に肌に直接触れるシャツ、ボトムおよび肌着に適している。
【実施例】
【００４０】  次に、本発明の織編物について、実施例によりさらに具体的に説明する。上述の説明中および実施例に示す各特性値は、次の方法により測定したものである。【００４１】  （１）ローバル度（ＬＢ）：  ローバル度について、図３にておいて説明する。凹部を有する単フィラメントの断面形状の一つの凸部Ｓ１とその凹部に隣接する凸部Ｓ２とに接する接線の２つの接点の間の長さａに対する、それらの２つの凸部Ｓ１と凸部Ｓ２との間に形成される凹部の低点から前記の接線に降ろした垂線の長さｂの百分率（％）をいう。すなわち、ローバル度は次式で示される。・ローバル度＝１００×ｂ／ａ。【００４２】  （２）総繊度：  ＪＩＳ  Ｌ１０１３（２０１０）  ８．３．１  ｂ）Ｂ法に規定される正量繊度を測定して、総繊度とした。【００４３】  （３）単繊維繊度：  ポリアミドマルチフィラメント繊維を構成する総繊度を、フィラメント数で除して求めた。【００４４】  （４）捲縮率：  カセを熱水で６０℃±２℃の温度で２０分間処理し、室内で１２時間以上自然乾燥させる。その後、水中に荷重を掛け、長さを測定し次式により捲縮率（％）を求めた。・捲縮率（％）＝（Ａ−Ｂ）／Ａ×１００  Ａ：初荷重＋定荷重を掛けてから２分後の長さ  （初荷重：０．００１７６４ｃＮ／ｄｔｅｘ、荷重：０．０８８２ｃＮ／ｄｔｅｘ）  Ｂ：水中で定荷重つけ外し、初荷重がかかった状態で２分間後の長さ。【００４５】  （５）目付：  ＪＩＳ  Ｌ１０９６（２０１０）に規定される標準状態における単位面積当たりの重量Ａ法の方法を用いて、目付を測定した。【００４６】  （６）Ｌ値：  ＪＩＳ  Ｚ８７８１−４（２０１３）に規定されるＣＩＥ１９７６明度指数Ｌ＊で、Ｌ値を測定した。【００４７】  （７）防透性：  白色と黒色それぞれのタイルの上に試料を重ね合わせ、生地表面の色を測色機で測定し、生地の下に白色タイルがある時と黒色タイルがあるときのそれぞれの明度を測定し、次式によって求めた。・防透性（％）＝（白色タイル使用時の生地明度−黒色タイル使用時の生地明度）／（白色タイルの明度−黒色タイルの明度）×１００（黒色タイルの明度：９．１２、白色タイルの明度：９３．１２）。【００４８】  （８）摩擦変動係数ＭＭＤ：  カトーテック(株)ＫＥＳ−ＦＢ４を用い、２０℃×６５％ＲＨの環境下で測定した。２０ｇｆ／ｃｍの張力をかけた織編物に、０．５ｍｍφのピアノ線を１０本並べ５×５ｍｍに面上に巻いた接触子を５０ｇｆの力で接触面を織編物に圧着させ、０．１ｃｍ／秒の一定の速度で水平に２ｃｍ移動させたときの摩擦係数の平均偏差である。【００４９】  （９）マットな見た目  光の干渉による輝き、いわゆる織編物外観の光沢感が少ないものをマットな見た目であるものとし、５人の目視判定者で次の官能判定を行い、○を合格とした。○：マットな見た目であり良好△：若干光沢感があり不十分×：光沢感が高く不良。【００５０】  （１０）サラッとした肌触り  サラッとした肌触りか否かは、５人の風合い判定者で次の官能判定を行い、○を合格とした。○：サラッとした肌触りであり良好△：若干、ざらつきがあり不十分×：ざらつきがあり不良。【００５１】  （実施例１〜４）  平均粒径０．３μｍの酸化チタンを１．４質量％とポリビニルピロリドン（ＢＡＳＦ社製“ルビテックＫ３０スペシャルグレード”）を５．０質量％含むポリアミド系ナイロン６ポリマーを、環状に６つの凹部を有する吐出孔と、丸断面の吐出孔を配した吐出孔を１糸条としたとき、その２種類の吐出孔数が５０％ずつであり、その組み合わせの吐出孔を１口金内に２糸条分配列し、その１糸条分の吐出孔の配列において、ひとつの吐出孔の中心から最も隣接する吐出孔の中心までの間隔が４ｍｍである紡糸口金から、紡糸温度２５３度で溶融ポリマーを吐出させ、吐出させたその溶融ポリマーを、紡糸口金面に向けて０．２５ｋＰａの圧力で２８５℃の蒸気が噴出されている蒸気噴出ゾーンと、その蒸気噴出ゾーン下流側に設けられ、かつ冷却開始位置３０ｍｍで鉛直方向の長さが３００ｍｍの単体の円筒型冷却装置で外吹きに放射状に吹く２０℃の冷却風によって冷却する冷却ゾーンを通過させて、冷却個化を行わせ、その円筒型冷却装置下流側において、紡糸口金下面から６００ｍｍに位置に環状型給油ガイドを設置して給油を行い、紡速４５００ｍ／分で紡糸し、丸型断面のフィラメント繊維と六葉断面のフィラメント繊維の質量比率が５０：５０であり、総繊度が７８デシテックスでフィラメント数が２４フィラメントのポリアミドマルチフィラメント繊維を得た。図１に、得られたポリアミドマルチフィラメント繊維の繊維束の断面形状を示す。【００５２】  その後、通常の仮撚加工機を用いて、１ヒーター温度が１１０℃で、２ヒーター温度が１４０℃の条件により仮撚加工を施し、捲縮率が１２％となる総繊度が６６デシテックスでフィラメント数が２４フィラメントのポリアミドマルチフィラメント繊維を得た。続いて通常の方法によってこの仮撚加工されたポリアミドマルチフィラメント繊維同士を合撚し、総繊度が４４デシテックスのポリウレタン繊維とのカバリング糸を作成した後、表１の実施例１〜４に記載のとおりの４種類のツイル組織の織物生機を作成した。このようにして得られた織物生機を、液流染色機を用いて９５℃の温度で２０分間精練した後、ピンテンターによって１９０℃の温度で９０秒間のプレセットを行った。その後、液流染色機を用いてオフホワイトの色目になるように酸性染料を用いて９５℃の温度で３０分間染色を行い、ピンテンターで１３０℃の温度で６０秒間乾燥した後、吸水加工剤ＳＲ−１８００（高松油脂(株)製）を１％ｏｗｆとなるようにマングルの絞り率を調整したパッドドライ法によりに塗布し、ピンテンターを用いて１８０℃の温度で６０秒間の仕上げセットを行い、織物を作成した。得られたポリアミドマルチフィラメント繊維の物性と、織物のＬ値、防透性、摩擦変動係数ＭＭＤ、マットな見た目およびサラッとした肌触りの判定結果を、表１に示す。得られた織物は、図２に示すように織物形態でも、ポリアミドマルチフィラメント繊維のフィラメント（単繊維）としての断面形状が崩れず、および、マットな見た目とサラッとした肌触りを満足するものであった。結果を表１に示す。【００５３】  （実施例５）  ハーフトリコットの編物生機を作成したこと以外は、実施例１〜４と同様にして編物を作成した。得られたポリアミドマルチフィラメント繊維の物性と、編物の防透性、摩擦変動係数ＭＭＤ、およ���、マットな見た目およびサラッとした肌触りの判定結果を、表１に示す。【００５４】  （実施例６）  ベア天竺の編物生機を作成したこと以外は、実施例１〜４と同様に編物を作成した。得られたポリアミドマルチフィラメント繊維の物性と、編物のＬ値、防透性、摩擦変動係数ＭＭＤ、および、マットな見た目およびサラッとした肌触りの判定結果を、表１に示す。【００５５】  （実施例７）  ベアポンチの編物生機を作成したこと以外は、実施例１〜４と同様に編物を作成した。得られたポリアミドマルチフィラメント繊維の物性と、編物のＬ値、防透性、摩擦変動係数ＭＭＤ、マットな見た目およびサラッとした肌触りの判定結果を、表１に示す。【００５６】  （実施例８）  スムースの編物生機を作成したこと以外は、実施例１〜４と同様に編物を作成した。得られたポリアミドマルチフィラメント繊維の物性と、編物のＬ値、防透性、摩擦変動係数ＭＭＤ、および、マットな見た目およびサラッとした肌触りの判定結果を、表１に示す。【００５７】
【表１】
2016117177.tif 000003
【００５８】  （比較例１〜２）  丸孔５２穴を配した口金を用いたこと以外は、実施例１〜４と同様に紡糸し、総繊度が８９デシテックスでフィラメント数が５２フィラメントとなるポリアミドマルチフィラメント繊維を得た。その後、通常の仮撚加工機を用いて１ヒーター温度１６５℃の条件で、捲縮率が１６．８％となる総繊度が７８デシテックスでフィラメント数が５２フィラメントのポリアミドマルチフィラメント繊維を得た。通常の方法によって、この仮撚加工されたポリアミドマルチフィラメント繊維同士を合撚し、総繊度が４４デシテックスのポリウレタン繊維とのカバリング糸を作成した後、表２の比較例１と２に記載のとおりのツイル組織の織物生機を作成した。この織物生機を、液流染色機を用いて９５℃の温度で２０分間精練した後、ピンテンターを用いて１９０℃の温度で９０秒間のプレセットを行った。その後、液流染色機を用いてオフホワイトの色目になるように、酸性染料を用いて９５℃の温度で３０分間の染色を行い、ピンテンターで１３０℃の温度で９０秒乾燥した後、吸水加工剤ＳＲ−１８００（高松油脂(株)製）を１％ｏｗｆとなるようにマングルの絞り率を調整したパッドドライ法によりに塗布し、ピンテンターを用いて１８０℃の温度で６０秒間の仕上げセットを行い、織物を作成した。得られたポリアミド仮撚糸の物性と、織物のＬ値、防透性、摩擦変動係数ＭＭＤ、および、マットな見た目およびサラッとした肌触りの判定結果を、表２に示す。得られた織物は、光沢感が強いためマットな見た目ではなく、サラッとした肌触りであるものではなかった。【００５９】  （比較例３）  比較例１および２で用いたポリアミドマルチフィラメントを用い、ハーフトリコットの編物生機を作成したこと以外は、比較例１および２と同様の加工条件で編物を作成した。得られたポリアミドマルチフィラメント繊維の物性と、編物のＬ値、防透性、摩擦変動係数ＭＭＤ、および、マットな見た目およびサラッとした肌触りの判定結果を、表２に示す。得られた編物は光沢感が強く、ざらつきがあるものであり、衣料用としては適さないものであった。【００６０】  （比較例４）  比較例１および２で用いたポリアミドマルチフィラメントを用い、スムースの編物生機を作成したこと以外は、比較例１および２と同様の加工条件で編物を作成した。得られたポリアミドマルチフィラメント繊維の物性と、編物のＬ値、防透性、摩擦変動係数ＭＭＤ、および、マットな見た目およびサラッとした肌触りの判定結果を、表２に示す。得られた編物はマット感に劣り、ざらつきがあるものであり、衣料用としては適さないものであった。【００６１】
【表２】
2016117177.tif 000004
【符号の説明】
【００６２】Ｓ１：凸部Ｓ２：凸部Ｓ１と凹部に隣接する凸部ａ：凸部Ｓ１と凹部に隣接する凸部Ｓ２とに接する接線の２つの接点の間の長さｂ：凸部Ｓ１と凸部Ｓ２との間に形成される凹部の低点から前記の接線に降ろした垂線の長さ
【図１】
2016117177.tif 000005
【図２】
2016117177.tif 000006
【図３】
2016117177.tif 000007
【国際調査報告】
2016117177.tif 000008
2016117177.tif 000009
2016117177.tif 000010
2016117177.tif 000011